(57)【要約】【課題】主発光ピークが３５０ｎｍ〜４７０ｎｍの範囲にある一次放射光により効率よく励起され、５８０ｎｍ〜６４０ｎｍの範囲に発光スペクトルのピークを有する光を効率よく発し、しかも二次吸収の少ない蛍光体を提供する【解決手段】一般式が、（Ｃａ１−ａ−ｂＭａＥｕｂ）３ＳｉＯ４（Ｃｌ１−ｃＸｃ）２  …（１）〔但し、一般式（１）中、ＭはＭｇ、Ｚｎ、Ｍｎ、Ｓｒ、Ｂａの中から選ばれた少なくとも一種以上の金属元素であり、ＸはＦ、Ｂｒから選ばれた少なくとも一種以上のハロゲン元素であり、０≦ａ≦０．４９５、０．００５≦ｂ≦０．５、０．００５≦ａ＋ｂ≦０．５、０≦ｃ＜０．５である〕で表され、４５０ｎｍの波長の光で励起した時に、５８０ｎｍ〜６４０ｎｍの範囲に発光スペクトルのピークを有する蛍光体である。【選択図】なし【特許請求の範囲】
【請求項１】
一般式が、（Ｃａ１−ａ−ｂＭａＥｕｂ）３ＳｉＯ４（Ｃｌ１−ｃＸｃ）２  …（１）
〔但し、一般式（１）中、ＭはＭｇ、Ｚｎ、Ｍｎ、Ｓｒ、Ｂａの中から選ばれた少なくとも一種以上の金属元素であり、ＸはＦ、Ｂｒから選ばれた少なくとも一種以上のハロゲン元素であり、０≦ａ≦０．４９５、０．００５≦ｂ≦０．５、０．００５≦ａ＋ｂ≦０．５、０≦ｃ＜０．５である〕
で表され、４５０ｎｍの波長の光で励起した時に、５８０ｎｍ〜６４０ｎｍの範囲に発光スペクトルのピークを有することを特徴とする蛍光体。
【請求項２】
上記一般式（１）におけるＭの原子比ａが、０〜０．３の範囲であることを特徴とする請求項１に記載の蛍光体。
【請求項３】
上記一般式（１）におけるＥｕの原子比ｂが、０．００５〜０．２の範囲であることを特徴とする請求項１乃至２に記載の蛍光体。
【請求項４】
上記一般式（１）におけるＸの原子比ｃが、０〜０．４の範囲であることを特徴とする請求項１乃至３に記載の蛍光体。
【請求項５】
焼成物の一般式が、（Ｃａ１−ａ−ｂＭａＥｕｂ）３ＳｉＯ４（Ｃｌ１−ｃＸｃ）２  …（１）
〔但し、一般式（１）中、ＭはＭｇ、Ｚｎ、Ｍｎ、Ｓｒ、Ｂａの中から選ばれた少なくとも一種以上の金属元素であり、ＸはＦ、Ｂｒから選ばれた少なくとも一種以上のハロゲン元素であり、０≦ａ≦０．４９５、０．００５≦ｂ≦０．５、０．００５≦ａ＋ｂ≦０．５、０≦ｃ＜０．５である〕
で表される組成となるように、原料粉末を配合して混合する原料混合粉末調製工程と、得られた原料混合粉末を非酸化性ガス雰囲気中にて９００℃〜１１５０℃で焼成する焼成工程と、得られた焼成物を粉砕した後に、溶媒で洗浄して不要成分を除去する粉砕・洗浄工程とを有することを特徴とする蛍光体の製造方法。
【請求項６】
主発光ピークが３５０ｎｍ〜４７０ｎｍの範囲にある近紫外線又は青色光を発する発光素子と、発光素子の一次放射光を吸収して発光する請求項１乃至４のいずれかに記載の蛍光体とを具備して成ることを特徴とする発光装置。
【発明の詳細な説明】
【技術分野】
【０００１】
本発明は、２価ユーロピウムで賦活されたハロシリケート系の蛍光体と、その製造方法、さらにこの蛍光体と発光素子とを組み合わせた発光装置に関するものである。
【背景技術】
【０００２】
発光ダイオード（ＬＥＤ）を用いたＬＥＤランプは、信号灯、携帯電話、各種電飾、車載用表示器、あるいは各種の表示装置など、多くの分野に利用されている。またＬＥＤと蛍光体とを組み合わせて形成した白色ＬＥＤ発光装置は、液晶表示器のバックライト、小型ストロボ等への応用が盛んになってきている。この白色ＬＥＤ発光装置は最近では照明装置への利用も試みられており、長寿命・水銀フリーといった長所を活かすことにより、環境負荷の小さい蛍光灯代替光源として期待されている。
【０００３】
白色ＬＥＤ発光装置の構成としては、青色ＬＥＤと黄色蛍光体を組み合わせたものが挙げられる（例えば特許文献１参照）。これはＬＥＤからの青色光と、このＬＥＤから発せられた青色光の一部を黄色蛍光体で変換させた黄色光とを混色することにより、白色を得ることができるようにしたものである。そのため蛍光体としては、ＬＥＤから発光される４２０ｎｍ〜４７０ｎｍの波長の青色光により効率よく励起され、黄色に発光する蛍光体が求められている。
【０００４】
しかしながら、このような青色と黄色の補色関係を利用した擬似白色光は、緑色及び赤色を完全に含んでいないため、色純度や演色性が悪いという欠点があった。そこで、黄色蛍光体に少量の赤色蛍光体や緑色蛍光体を更に混合したり、黄色蛍光体を用いずに緑色蛍光体と赤色蛍光体を混合したりして、ＲＧＢ３波長型の白色ＬＥＤ発光装置にすることにより、演色性を改善する試みもなされている（例えば特許文献２，３参照）。この場合には、４２０ｎｍ〜４７０ｎｍ波長の青色光により励起可能な緑色及び赤色に発光する高効率な蛍光体が求められる。
【０００５】
もう一つの白色ＬＥＤ発光装置の構成として、３５０ｎｍ〜４２０ｎｍの波長域の紫外ＬＥＤと青色蛍光体、緑色蛍光体、及び赤色蛍光体を組み合わせたものが挙げられる。このような構成においても光の三原色ＲＧＢを含むために高い演色性の白色光を得ることができる。この方式においては３５０ｎｍ〜４２０ｎｍの波長域の近紫外光により励起可能な青色、緑色及び赤色に発光する高効率な蛍光体が求められる。
【０００６】
なかでも、近紫外域以上の波長で励起でき、しかも効率の高い赤色発光蛍光体は、極めて少ないために、上記のような白色ＬＥＤの分野では高効率で実用に耐えうる赤色発光蛍光体の開発が特に望まれている。
【０００７】
そして近年、２価Ｅｕや３価Ｃｅを賦活した窒化物あるいは酸窒化物系の蛍光体が開発されている。この蛍光体のなかには５８０ｎｍ以上の長波長域に発光スペクトルのピークを示すものがあり、近紫外域から青色域の光で効率よく励起できるために、白色ＬＥＤ用の黄色〜赤色の蛍光体として期待されている。
【特許文献１】特開２００３−３２１６７５号公報
【特許文献２】国際公開第２００５／０５２０８７号パンフレット
【特許文献３】特許第３６６８７７０号公報
【発明の開示】
【発明が解決しようとする課題】
【０００８】
しかしながら、窒化物あるいは酸窒化物系の蛍光体は、その製造に特殊な装置が必要であったり、また工程が煩雑になるために高価であるという問題があり、比較的製造が容易である酸化物系の赤色発光蛍光体で、発光効率が優れたものが望まれている。
【０００９】
本発明は上記の点に鑑みてなされたものであり、主発光ピークが３５０ｎｍ〜４７０ｎｍの範囲にある一次放射光により効率よく励起され、５８０ｎｍ〜６４０ｎｍの範囲に発光スペクトルのピークを有する光を効率よく発光する蛍光体及びその製造方法を提供することを目的とするものであり、またこの蛍光体を用いた発光装置を提供することを目的とするものである。
【課題を解決するための手段】
【００１０】
本発明の請求項１に係る蛍光体は、一般式が、
（Ｃａ１−ａ−ｂＭａＥｕｂ）３ＳｉＯ４（Ｃｌ１−ｃＸｃ）２  …（１）
〔但し、一般式（１）中、ＭはＭｇ、Ｚｎ、Ｍｎ、Ｓｒ、Ｂａの中から選ばれた少なくとも一種以上の金属元素であり、ＸはＦ、Ｂｒから選ばれた少なくとも一種以上のハロゲン元素であり、０≦ａ≦０．４９５、０．００５≦ｂ≦０．５、０．００５≦ａ＋ｂ≦０．５、０≦ｃ＜０．５である〕
で表され、４５０ｎｍの波長の光で励起した時に、５８０ｎｍ〜６４０ｎｍの範囲に発光スペクトルのピークを有することを特徴とするものである。
【００１１】
また請求項２の発明は、請求項１において、上記一般式（１）におけるＭの原子比ａが、０〜０．３の範囲であることを特徴とするものである。
【００１２】
また請求項３の発明は、請求項１又は２において、上記一般式（１）におけるＥｕの原子比ｂが、０．００５〜０．２の範囲であることを特徴とするものである。
【００１３】
また請求項４の発明は、請求項１乃至３のいずれかにおいて、上記一般式（１）におけるＸの原子比ｃが、０〜０．４の範囲であることを特徴とするものである。
【００１４】
本発明の請求項５に係る蛍光体の製造方法は、焼成物の一般式が、
（Ｃａ１−ａ−ｂＭａＥｕｂ）３ＳｉＯ４（Ｃｌ１−ｃＸｃ）２  …（１）
〔但し、一般式（１）中、ＭはＭｇ、Ｚｎ、Ｍｎ、Ｓｒ、Ｂａの中から選ばれた少なくとも一種以上の金属元素であり、ＸはＦ、Ｂｒから選ばれた少なくとも一種以上のハロゲン元素であり、０≦ａ≦０．４９５、０．００５≦ｂ≦０．５、０．００５≦ａ＋ｂ≦０．５、０≦ｃ＜０．５である〕
で表される組成となるように、原料粉末を配合して混合する原料混合粉末調製工程と、得られた原料混合粉末を非酸化性ガス雰囲気中にて９００℃〜１１５０℃で焼成する焼成工程と、得られた焼成物を粉砕した後に、溶媒で洗浄して不要成分を除去する粉砕・洗浄工程とを有することを特徴とするものである。
【００１５】
本発明の請求項６に係る発光装置は、主発光ピークが３５０ｎｍ〜４７０ｎｍの範囲にある近紫外線又は青色光を発する発光素子と、発光素子の一次放射光を吸収して発光する請求項１乃至４のいずれかに記載の蛍光体とを具備して成ることを特徴とするものである。
【発明の効果】
【００１６】
本発明に係る蛍光体は、主発光ピークが３５０ｎｍ〜４７０ｎｍの範囲にある一次放射光により効率よく励起され、５８０ｎｍ〜６４０ｎｍの範囲に発光スペクトルのピークを有する光を効率よく発するものである。
【００１７】
従って、本発明の蛍光体を近紫外や青色光を発する発光素子と組み合わせて用いることによって、高発光効率の発光装置を形成することができるものである。
【発明を実施するための最良の形態】
【００１８】
以下、本発明を実施するための最良の形態を説明する。
【００１９】
本発明に係る蛍光体は、一般式が、
（Ｃａ１−ａ−ｂＭａＥｕｂ）３ＳｉＯ４（Ｃｌ１−ｃＸｃ）２  …（１）
で表わされる、２価ユーロピウムで賦活されたハロシリケート系の蛍光体である。この組成の結晶において、発光中心イオンは２価ユーロピウムイオンＥｕ２＋であり、ＣａあるいはＭの一部のサイトに置換固溶していると考えられる。
【００２０】
そしてこのような組成を有する結晶を蛍光体として用いることにより、３５０ｎｍ〜４７０ｎｍの範囲にある近紫外線又は青色光を効率よく吸収して励起され、５８０ｎｍ〜６４０ｎｍの範囲に発光スペクトルのピークを有する光を効率よく発し、しかも二次吸収の少ない蛍光体を得ることができるものである。
【００２１】
ここで、上記の一般式（１）において、ＭはＭｇ、Ｚｎ、Ｍｎ、Ｓｒ、Ｂａの中から選ばれた少なくとも一種以上の金属元素であり、Ｍｇ、Ｚｎ、Ｍｎ、Ｓｒ、Ｂａのうち一種を単独で用いてもよいし、適当な比率で二種以上を組み合わせても良い。このＭは任意成分であるが、Ｍの原子比ａは０≦ａ≦０．４９５の範囲であり、好ましくは０≦ａ≦０．３の範囲である。ａ＞０．４９５では、もはや一般式（１）で表される組成の化合物として存在し得なくなる。
【００２２】
また、上記の一般式（１）において、Ｅｕの原子比ｂは０．００５≦ｂ≦０．５の範囲である。ｂ＜０．００５であると、Ｅｕによる賦活濃度が低過ぎるために、十分な発光強度を得ることができなくなるおそれがあり、また４５０ｎｍの波長の光で励起した時に、５８０ｎｍ〜６４０ｎｍの範囲に発光スペクトルのピークが現れず、同組成の緑色発光蛍光体が一部混入してしまうおそれがある。逆にｂ＞０．５であると、もはや一般式（１）で表される組成の化合物として存在し得なくなるものであり、またＥｕによる賦活濃度が高過ぎて濃度消光が顕著になって、発光強度が低下するおそれがある。濃度消光をより抑制するためには、ｂ≦０．２であることが好ましいものであり、従ってＥｕの原子比ｂは、０．００５≦ｂ≦０．２の範囲がより好ましい。
【００２３】
さらにＣａサイトの被置換率、すなわち上記の一般式（１）のａ＋ｂは、０．００５≦ａ＋ｂ≦０．５の範囲である。ａ＋ｂ＞０．００５であると、十分な発光強度を得ることができなくなるおそれがあり、また４５０ｎｍの波長の光で励起した時に、５８０ｎｍ〜６４０ｎｍの範囲に発光スペクトルのピークが現れず、同組成の緑色発光蛍光体が一部混入してしまうおそれがある。逆に、ａ＋ｂ＞０．５であると、もはや一般式（１）で表される組成の化合物として存在し得なくなる。
【００２４】
また、上記一般式（１）において、ＸはＦ、Ｂｒから選ばれた少なくとも一種以上のハロゲン元素であり、Ｆ、Ｂｒのうち一種を単独で用いてもよいし、適当な比率で二種を組み合わせても良い。このＸは任意成分であるが、Ｘの原子比ｃは、０≦ｃ＜０．５の範囲である。ｃ≧０．５では、もはや一般式（１）で表される組成の化合物として存在し得なくなる。
【００２５】
次に上記の一般式（１）の蛍光体の製造方法について説明する。
【００２６】
まず、焼成物が一般式（１）で表わされるようになる組成で、原料粉末を配合して混合する。例えば一般式（１）においてａ＝０、ｂ＝０．０５、ｃ＝０である、Ｃａ２．８５Ｅｕ０．１５ＳｉＯ４Ｃｌ２蛍光体を製造する場合、原料粉末として例えば、ＣａＣＯ３、Ｅｕ２Ｏ３、ＳｉＯ２、ＣａＣｌ２をその化学量論比となるように秤量し、良く混合する。ここで、ＣａＣｌ２の融点が７７２℃と低いために焼成中にその一部が蒸発することを考慮して、予め化学量論組成比の１．０５倍〜１．５倍の量となるように秤量しても構わない。
【００２７】
そしてこのように原料混合粉末調製工程で得られた原料混合粉末を、石英や白金等の容器に充填し、非酸化性ガス雰囲気中で焼成する。非酸化性ガス雰囲気としては、例えば水素／窒素混合ガスや一酸化炭素等の弱還元性ガス雰囲気が好ましい。この焼成工程において、焼成温度は９００℃〜１１５０℃の範囲に設定することが重要である。
【００２８】
９００℃未満の低い温度で焼成した場合、英国特許第１４１４３８１号明細書に開示されているように、Ｃａ３ＳｉＯ４Ｃｌ２：Ｅｕ２＋蛍光体は５１５ｎｍ近傍に発光スペクトルのピークを有する緑色発光蛍光体となってしまう。これは、Ｃａ３ＳｉＯ４Ｃｌ２は多形の結晶であり、約９００℃以下の焼成では低温相、１０００℃以上の焼成ではα相として存在するためである。一般的に、Ｅｕ２＋やＣｅ３＋等の４ｆｎ⇔４ｆｎ−１５ｄ遷移型の発光中心イオンをドープした蛍光体は、結晶場の影響を強く受け、その発光波長は結晶構造によって大きく変化することが知られている。従って、上記Ｃａ３ＳｉＯ４Ｃｌ２のようにホスト結晶が同一組成であっても、その結晶構造が異なれば、発光波長も異なることになる。ただし、その相転移温度は、Ｃａの一部をＥｕやその他の元素で置換したり、Ｃｌの一部を他のハロゲン元素で置換したりすると上下に変動する。また、焼成時の雰囲気、用いる原料の純度や不純物によっても影響を受ける。更には、原料としてＣａＣｌ２を用いる場合は、フラックスとしても作用するために、その添加量にも強く左右される。従って、上記一般式（１）式で表される蛍光体の相転移温度を画一的に定義するのは困難であるが、本発明者らの鋭意研究による結果、少なくとも９００℃以上で焼成すると高温相が生成し、赤色発光蛍光体となることを見出した。好ましくは、上記一般式（１）式で表される蛍光体を製造する際の焼成工程では、その組成が本来持つ相転移温度以上の温度で焼成することが重要である。尚、上記一般式（１）式で表される蛍光体は、高温相ではあるが、結晶構造についてZeitschrift fur Chemie, 22, p.52 (1982)でWinklerらによって報告された、従来知られている高温相とは異なる別の結晶構造を有する高温相であると考えられる。
【００２９】
また、１１５０℃を超える高い温度で焼成すると、上記一般（１）式で表される蛍光体は分解溶融してしまうので、好ましくない。このために、本発明において焼成温度は９００℃〜１１５０℃の範囲に設定されるものである。また焼成の時間は特に限定されるものではないが、２〜１０時間程度が好ましい。
【００３０】
上記のようにして焼成工程で得られた焼成物を粉砕し、さらにアルコール等の溶媒で洗浄して不要成分を除去する、粉砕・洗浄工程を経て、目的とする組成の赤色〜橙色で発光する赤色発光蛍光体粉末を得ることができるものである。
【００３１】
上記のようにして得られる本発明の蛍光体を、ＬＥＤなどの発光素子と組み合わせて、発光装置を形成することができる。本発明の蛍光体と組み合わせる発光素子としては、特に限定されるものではないが、本発明の蛍光体は３００ｎｍ〜４７０ｎｍの近紫外線又は青色光を効率よく吸収して発光するので、窒化物半導体ＬＥＤが好ましい。窒化物半導体は、ＩｎｘＧａｙＡｌｚＮ（但し、０≦ｘ≦１、０≦ｙ≦１、０≦ｚ≦１、ｘ＋ｙ＋ｚ＝１）で表わされる化合物半導体であり、例えばＡｌＮ、ＧａＮ、ＡｌＧａＮ、ＩｎＧａＮ等を重要な化合物として挙げることができる。窒化物半導体ＬＥＤは、紫や紫外波長で発光する場合、発光波長は４１０ｎｍ以下で、特に３６５ｎｍ〜４２０ｎｍの範囲で高効率である。また青色波長で発光する場合、発光波長は４２０ｎｍ〜４８０ｎｍの範囲で高効率である。従って、本発明の蛍光体をこのような窒化物半導体ＬＥＤ発光素子と組み合わせて用いることによって、高発光効率の発光装置を形成することができるものである。
【００３２】
図１は発光装置の一例を示すものであり、金属板などで形成される配線基板２０にＬＥＤなどの発光素子１０を搭載したサブ基板３０が実装してある。図１において２３は絶縁層２２を介して配線基板２０に設けた導体パターンであり、発光素子１０やサブ基板３０とボンディングワイヤ１４で接続してある。発光素子１０は枠体４０で囲った空間内において透明な封止樹脂５０で封止してあり、封止樹脂５０の上にレンズ６０が設けてある。そして発光素子１０、封止樹脂５０、レンズ６０を覆うようにドーム状の蛍光体キャップ７０が配線基板２０に固定して取り付けてある。蛍光体キャップ７０は、緑色発光蛍光体粉末と、本発明で得た赤色発光蛍光体粉末とを均一に分散したシリコーン樹脂などの透明樹脂の成形品で形成されるものである。
【００３３】
そして、発光素子１０から発光した光のうち、一部は蛍光体キャップ７０を透過して外部に出射されると共に、他の一部は蛍光体キャップ７０中の蛍光体に一次放射光として吸収される。蛍光体はこの一次放射光を吸収して励起され、緑色及び赤色に発光して外部に出射される。このようにして、発光素子１０の発光色と、蛍光体キャップ７０中の各蛍光体の発光色とが混色された色で、発光装置を発光させることができるものである。
【実施例】
【００３４】
次に、本発明を実施例によって具体的に説明する。
【００３５】
（実施例１）
一般式（１）においてａ＝０、ｂ＝０．０５、ｃ＝０の、Ｃａ２．８５Ｅｕ０．１５ＳｉＯ４Ｃｌ２蛍光体を合成した。
【００３６】
すなわちまず、ＣａＣＯ３、Ｅｕ２Ｏ３、ＳｉＯ２、ＣａＣｌ２の各粉末をモル比で１．８５：０．０７５：１：１の比率で秤量し、混合した。次にこの混合粉末を石英るつぼに入れ、水素濃度２％の水素／窒素混合ガス雰囲気下において、１０００℃で１０時間焼成した。そして得られた焼成物を粉砕し、メタノールで洗浄することによって、蛍光体の粉末を得た。
【００３７】
このようにして得られた蛍光体の波長４５０ｎｍで励起したときの発光スペクトルを図２（ａ）に示す。図２（ａ）の発光スペクトルにみられるように、発光ピーク波長６２０ｎｍの赤色発光蛍光体であり、半値幅１４５ｎｍ、強度１０％以上の発光波長範囲５２０ｎｍ〜７８０ｎｍであった。また図２（ｂ）はこの蛍光体の６２０ｎｍをモニタしたときの励起スペクトルを示すものであり、近紫外域から青色域までの波長の光を良く吸収して励起されるものである。このため、近紫外に主発光ピークを有するＬＥＤ発光素子あるいは青色域に主発光ピークを有するＬＥＤ発光素子と組み合わせて、白色ＬＥＤ発光装置を形成する赤色蛍光体として用いることができるものである。
【００３８】
（実施例２〜４、比較例１〜２）
一般式（１）においてａ＝０、ｃ＝０の、（Ｃａ１−ｂＥｕｂ）３ＳｉＯ４Ｃｌ２において、Ｅｕ濃度（ｂの値）を変化させた組成の蛍光体を、実施例１に準じて合成した。
【００３９】
そして得られた蛍光体について、波長４５０ｎｍで励起したときの発光ピーク波長と発光ピーク強度を測定し、表１に示した。尚、表１において発光ピーク強度は、実施例１の蛍光体の発光ピーク強度を１００としたときの相対値で示した。
【００４０】
【表１】
2007217605.tif 000002
【００４１】
表１にみられるように、比較例１のものはａ＋ｂ＜０．００５であるので、発光波長が５２６ｎｍの緑色発光となるものであった。また比較例２のものはａ＋ｂ＞０．５であるので、相対的な発光強度が著しく低下するものであった。
【００４２】
（実施例５〜６、比較例３〜４）
実施例１に準じ、焼成温度のみを変化させて、Ｃａ２．８５Ｅｕ０．１５ＳｉＯ４Ｃｌ２蛍光体を合成した。
【００４３】
そして得られた蛍光体について、波長４５０ｎｍで励起したときの発光ピーク波長と発光ピーク強度を測定し、表２に示した。尚、表２において発光ピーク強度は、実施例５の蛍光体の発光ピーク強度を１００としたときの相対値で示した。
【００４４】
【表２】
2007217605.tif 000003
【００４５】
表２にみられるように、比較例３のものでは、焼成温度が９００℃未満であるので、発光波長が５１１ｎｍの緑色発光となるものであった。また比較例４のものでは、焼成温度が１１５０℃以上なので、溶融して蛍光体の結晶を得ることができなかった。
【００４６】
（実施例７）
ＣａＣＯ３、Ｅｕ２Ｏ３、ＺｎＯ、ＳｉＯ２，ＮＨ４Ｃｌの各粉末をモル比で７．９６：０．０２：１：４：２．４の比率で秤量して混合し、この混合粉末を石英るつぼに入れ、水素濃度２％の水素／窒素混合ガス雰囲気下において、１０５０℃で２時間焼成し、得られた焼成物を粉砕して純水で洗浄することによって、（Ｃａ０．９９５Ｅｕ０．００５）８Ｚｎ（ＳｉＯ４）４Ｃｌ２蛍光体の粉末を得た。
【００４７】
この蛍光体は、図３（ａ）の発光スペクトルに示すように、ピーク波長が５０７ｎｍのブロードな発光ピークを示す緑色発光蛍光体であり、また図３（ｂ）の励起スペクトルに示すように、近紫外域から青色域までの波長の光を良く吸収して励起されるものである。
【００４８】
そして、透明シリコーン樹脂にこの緑色発光蛍光体と実施例１で得た赤色発光蛍光体とを、発光色が白色になるように配合量を調整して混合し、この蛍光体混合樹脂を成形して蛍光体キャップ７０を作製し、この蛍光体キャップ７０と、主発光ピークが４５０ｎｍの青色光を発するＬＥＤからなる発光素子１０とを組み込んだ、図１のような発光装置を作製した。
【００４９】
このようにして作製した発光装置の発光スペクトルを図４に示す。図４の発光スペクトルにみられるように、赤色成分として本発明の赤色発光蛍光体を用いることにより、幅広い波長域に発光強度を有する白色光が得られるものであり、平均演色評価数Ｒａが９５を示す非常に演色性の高い白色光が得られた。
【図面の簡単な説明】
【００５０】
【図１】発光装置の一例を示す断面図である。
【図２】実施例１で得た蛍光体の発光特性を示すものであり、（ａ）は発光スペクトル、（ｂ）は励起スペクトルである。
【図３】実施例７で用いた緑色発光蛍光体の発光特性を示すものであり、（ａ）は発光スペクトル、（ｂ）は励起スペクトルである。
【図４】実施例７で得た発光装置の発光スペクトルである。
【図１】
2007217605.tif 000004
【図２】
2007217605.tif 000005
【図３】
2007217605.tif 000006
【図４】
2007217605.tif 000007